(57)【特許請求の範囲】
【請求項１】
（ａ）二官能性あるいは多官能性（メタ）アクリレートを基本とする重合可能な不飽和のエチレン性モノマーを一個あるいは複数個；
（ｂ）開始剤および必要に応じて活性化剤；
（ｃ）一般的に使用されている充填剤、並びに必要に応じて顔料、チキソトロピー助剤、軟化剤およびその他の助剤
を含有する重合可能な歯牙材料において、これらに加えてさらに
（ｄ）一般式
Ａn ＭＦm
（ここでＡは一価のカチオン、ＭはＴｉ、Ｚｒ及びＺｎからなる群から選ばれる金属、ｎは１ないし３の整数、並びにｍは３ないし６の整数を表している）で表される可水溶性の（無機）錯フッ化物を一個あるいは複数個含有することを特徴とする重合可能な歯牙材料。
【請求項２】
Ａがアルカリ金属イオン、好ましくはナトリウムイオンあるいはカリウムイオン、あるいはＮＲ４＋（Ｒ＝Ｃ１ −Ｃ１８ のアルキル基、フェニル基あるいは置換基を有するフェニル基）を表していることを特徴とする、請求項１に記載の歯牙材料。
【請求項３】
Ｒが置換基を有するフェニルを表しており、その場合にフェニル基に対する置換基がＣ１ −Ｃ６ のアルキル基；ハロゲン化物、あるいは窒素あるいは酸素含有残基によって置換されたＣ１ −Ｃ６ のアルキル基；ハロゲン化物；Ｃ１ −Ｃ６ のオキシアルキル基およびＣ１ −Ｃ６ のアゾアルキル基の中から選択されていることを特徴とする、請求項２に記載の歯牙材料。
【請求項４】
ＲがＣ１ −Ｃ６ のアルキル基を表していることを特徴とする、請求項２に記載の歯牙材料。
【請求項５】
ＭＦm 基が、ＴｉＦ６２−、ＺｒＦ６２−およびＺｎＦ３− の中から選択されていることを特徴とする、請求項１ないし４いずれか１項に記載の歯牙材料。
【請求項６】
（ａ）成分が１０ないし５５重量パーセント、
（ｂ）成分が０．０１ないし１０重量パーセント、
（ｃ）成分が４０ないし８５重量パーセント、および
（ｄ）成分が２ないし２５重量パーセント
含有されていることを特徴とする、請求項１ないし５のいずれ１項に記載の歯牙材料。
【請求項７】
（ａ）成分が１４ないし４４重量パーセント、
（ｂ）成分が０．１ないし５重量パーセント、
（ｃ）成分が５０ないし８０重量パーセント、および
（ｄ）成分が５ないし１５重量パーセント、特に好ましくは５ないし１０重量パーセント含有されていることを特徴とする、請求項１ないし６のいずれか１項に記載の歯牙材料。
【請求項８】
重合可能な、フッ化物を放出し得る、歯牙材料を製造するために、
（ａ）二官能性あるいは多官能性（メタ）アクリレートを基本とする重合可能な不飽和のエチレン性モノマー 一個あるいは複数個；
（ｂ）開始剤および必要に応じて活性化剤；および
（ｃ）一般的に使用されている充填剤、並びに必要に応じて顔料、チキソトロピー助剤、軟化剤およびその他の助剤の三者と並んで（無機）錯フッ化物を含有する歯牙材料において、一般式
Ａn ＭＦm
（ここでＡは一価のカチオン、ＭはＴｉ、Ｚｒ及びＺｎからなる群から選ばれる金属，ｎは１ないし３の整数、並びにｍは３ないし６の整数を表している）で表される可水溶性の（無機）錯フッ化物を一個あるいは複数個使用すること。
【発明の詳細な説明】
【０００１】
【発明の属する技術分野】
本発明は、ガラスイオノマーセメントに匹敵し得るフッ化物イオン放出度を有する、重合可能な歯牙材料に関する。
【０００２】
【従来の技術】
歯の耐久的充填材の周辺部に二次的に虫歯が発生することは、古くから知られており、これは歯科分野において積年の問題となっている。歯の充填物質における二次的虫歯の発生は、充填物質として周囲の歯牙本体に対してフッ化物を放出し得る物質を使用することによって抑えられることが、立証されている。これはおそらく歯のヒドロキシルアパタイト（水酸化リン灰石）と遊離のフッ化物が反応することによって、齲食に耐性のあるフルオロアパタイト（フッ素化リン灰石）が形成されることによるものと思われる（Ｒ．Ｓ．Ｌｅｖｉｎｅ、齲食予防におけるフッ化物の働き、Ｂｒｉｔｉｓｈ  Ｄｅｎｔａｌ  Ｊｏｕｒｎａｌ  １４０  （１９７６）  ９−  １４）。
【０００３】
この場合に、齲食を確実に阻止するためには、どれくらいの量のフッ化物が充填物質から放出されなければならないかという問いに対して、文献には一致した見解が示されていない（Ｒ．Ｗ．Ｐｈｉｌｌｉｐｓ、フッ化物含有修復材料、Ｊｏｕｒｎａｌ  ｏｆ  Ａｍｅｒｉｃｎａ  Ｄｅｎｔａｌ  Ａｓｓｏｃｉａｔｉｏｎ  １１６  （１９８８）  ７６２−７６３）。しかしフッ化物を放出し得るいろいろな充填物質を用いた臨床経験に基づいて、ガラスイオノマーセメントによって放出される多量のフッ化物によって二次的虫歯の発生が臨床的に適切に阻止され得ることが確認されている（Ｇ．Ｗｅｓｅｎｂｅｒｇ他、Ｊ．Ｏｒａｌ  Ｒｅｈａｂｉｌ  ７  （１９８０）  １７５−１８４）。さらにフッ化物を放出しない、あるいは非常に少量しか放出しない、いわゆる合成充填材料の場合は、二次的虫歯が非常に発生しやすいことも明らかにされている（Ｅ．Ａ．Ｍ．Ｋｉｄｄ、Ｂｒｉｔｉｓｈ  Ｄｅｎｔａｌ  Ｊｏｕｒｎａｌ  １４４  （１９７８）１３９−１４２）。合成樹脂は硬化時に収縮するが、この収縮によって周辺部に隙間が生じやすい。そしてこの隙間が虫歯の形成を助長する。
【０００４】
このような状況に基づいて、フッ化物の放出量がガラスイオノマーセメントに匹敵し得るようなフッ化物放出合成充填材料を提供しようという試みが、多数なされてきた。
【０００５】
フッ化物の多量放出は、ガラスイオノマーセメントにおいては、比較的簡単に実現されている。フッ化物含有ガラスとポリカルボン酸水溶液の反応によって硬化する物質は、固形状態において、フッ化物の供給および浸出に対して理想的な条件を備えた水和セメントを形成する。
【０００６】
プラスチック−充填材とも呼ばれている合成−充填物質の場合、フッ化物の放出は非常に困難である。合成物は、硬化した状態においては、実質的に（メタ）アクリレート−モノマーを基本とする高分子プラスチック−母体と高い含有割合の充填剤とによって構成される。水による有害な作用（加水分解）に対してプラスチック−母体と充填剤間の結合を保護するために、合成物は通常非極性および疎水性を示すように処方されている。
【０００７】
しかし、水を含むガラスイオノマーセメントの親水性母体と違って、合成物の疎水性母体はフッ化物の放出および浸出を阻害する。さらに合成物系が疎水性および非極性であるために、このような合成物中にフッ化物を含む添加物を混入することは難しい。この問題性は、Ｂ．Ｆ．Ｚｉｍｍｅｒｍａｎｎ等、Ｊ．Ｄｅｎｔ．Ｒｅｓ．６３  （１９８４）  ６８９−６９２に、「低極性のポリマー樹脂に高極性の無機フッ化物塩を合体させる場合の最大の問題点は、相の分離とその結果生じる機械的性質の不完全さである・・・」として非常に明確に記載されている。
【０００８】
ＵＳ−Ａ−４５１５９１０およびＵＳ−Ａ−４５７２９２０（Ｒａｗｌｓ等）には、フッ化物含有モノマーと（メタ）アクリレートの共重合によって得られるポリマーについて記載がある。
【０００９】
ＵＳ−Ａ−５０３７６３８（Ｈａｍｍｅｒ等）には、特殊なフッ化物を含有する単一重合可能なモノマーとしてモルホリノエチル−メタアクリロイル−フッ化水素酸塩（ＭＥＭ  ＨＦ）を含有する歯牙材料が記載されている。しかしガラスイオノマーセメントと同等のフッ化物イオン放出作用を示すほど、多量の有機フッ化物を混入することは、ポリマー母体を弱める結果となる。そしてこのような材料では、機械的安定度に関してプラスチック−充填材料に課せられる高度な条件を満足させることはできない。
【００１０】
ＥＰ−Ｂ−Ｏ２３８０２５（Ｇａｓｓｅｒ等）には、たとえばバリウムヘキサフルオロジルコネートのような水に難溶性の錯化重金属−フッ化物および／あるいはフッ化イットリウムを含有する、重合可能な、レントゲン不透明化歯牙材料が記載されている。これらの化合物はもっぱら歯牙材料のレントゲン不透明度の増大に使用される。
【００１１】
Ｋ．Ａｌｅｋｓｉｅｖａ等（ＣＡ１０３（６）：４２６０８ｅ）は、ポリメチルメタアクリレ−トを基本とし、その上にフッ化ナトリウムあるいはカリウムヘキサフルオロチタネートを含有する義歯用プラスチックについて、述べている。彼らは、カリウムヘキサフルオロチタネートが、フッ化ナトリウムとは反対に、ポリマーの引張り強度を低下させることを見い出している。そして彼らは、フッ化ナトリウム含有材料に比べて、カリウムヘキサフルオロチタネート含有材料は義歯製造に対する適性に欠けるという結論を導き出している。しかしながら周知のようにフッ化ナトリウムは毒性を有する。
【００１２】
【発明が解決しようとする課題】
本発明は、ガラスイオノマーセメントに匹敵し得るフッ化物イオン放出度を有する合成歯牙材料を提供すること、および耐久的充填剤として良好な機械的安定度を有する合成歯牙材料を提供すること課題としている。
【００１３】
【課題を解決するための手段】
上記課題は、（ａ）二官能性あるいは多官能性（メタ）アクリレートを基本とする重合可能な不飽和のエチレン性モノマーを一個あるいは複数個；
（ｂ）開始剤および必要に応じて活性化剤；
（ｃ）一般に使用されている充填剤、並びに必要に応じて顔料、チキソトロピー助剤、軟化剤およびその他の助剤を含有する重合可能な歯牙材料において、これらに加えてさらに（ｄ）一般式
Ａn ＭＦm
（ここでＡは一価のカチオン、ＭはＴｉ、Ｚｒ及びＺｎからなる群から選ばれる金属，ｎは１ないし３の整数、並びにｍは３ないし６の整数を表している）で表される可水溶性の（無機）錯フッ化物を一個あるいは複数個含有することを特徴とする歯牙材料によって解決される。
【００１４】
Ａはアルカリ金属イオンあるいはＮＲ4 + （Ｒ＝Ｃ1 −Ｃ18のアルキル基、フェニル基あるいは置換基を有するフェニル基）であることが好ましい。
【００１５】
フェニル基に対する置換基は、Ｃ1 −Ｃ6 のアルキル基；ハロゲン化物、あるいは窒素あるいは酸素含有基によって置換されたＣ1 −Ｃ6 のアルキル基；ハロゲン化物；Ｃ1 −Ｃ6 のオキシアルキル基およびＣ1 −Ｃ6 のアゾアルキル基の中から選択されていることが好ましい。
【００１６】
Ａは特にナトリウムイオン、カリウムイオンであるのが好ましく、またＲが特にＣ1 −Ｃ6 のアルキル基を示すのが好ましい。
【００１７】
ＭＦm はＴｉＦ６２−、ＺｒＦ６２−およびＺｎＦ３−の中から選択されていることが好ましい。これらの中でも特にＺｎＦ３−が好ましい。
【００１８】
錯フッ化物は材料中に、材料（（ａ) ないし（ｄ) 成分）の合計重量に関して、２ないし２５重量パーセント、望ましくは５ないし１５重量パーセント、特に望ましくは５ないし１０重量パーセント含有されていることが好ましい。
【００１９】
（ｂ）成分における開始剤および必要に応じて活性化剤は、材料（（ａ) ないし（ｄ) 成分）の合計重量に関して、０．０１ないし１０重量パーセント、特に０．１ないし５重量パーセント含有されていることが好ましい。また本発明による材料中に充填剤は、全材料（（ａ) ないし（ｂ) 成分）の合計重量に関して、４０ないし８５重量パーセント、特に５０ないし８０重量パーセント含有されていることが好ましい。
【００２０】
本発明において（ａ）成分として使用される二価以上の官能基を有するアクリル酸エステルおよび／あるいはメタアクリル酸エステルには、アクリレートおよびメタアクリレートのモノマーおよびポリマーが含まれる。たとえばＵＳ−Ａ−３０６６１１２に記載のビスフェノールＡ、グリシジルメタアクリレートあるいはこれらの、イソシアネートの付加によって得られる誘導体に基づく長鎖のモノマーが有効に使用される。さらにビスフェノール−Ａ−ジエチルオキシ（メタ）アクリレートおよびビスフェノール−Ａ−ジプロピルオキシ（メタ）アクリレート型の化合物も適する。さらにまたオリゴ−エトキシル化およびオリゴ−プロポキシル化ビスフェノール−Ａ−ジアクリル酸エステルおよび−ジメタアクリル酸エステルも使用することができる。
【００２１】
さらに、二価以上の官能基を有する脂肪族アルコールのアクリル酸エステルおよびメタアクリル酸エステル、たとえばトリエチレングリコール−ジ（メタ）−アクリレート、エチレングリコール−ジ（メタ）−アクリレート、ヘキサンジオール−ジ（メタ）−アクリレートおよびトリメチロールプロパン−トリ（メタ）−アクリレートも良好に使用することができる。
【００２２】
さらに非常に適するものとして、ＤＥ−Ｃ−２８１６８２３に挙げられている、ビス（ヒロドロキシメチル）−トリシクロ［５．２．１．０2,6 ］−デカンのジアクリル酸エステルおよびジメタアクリル酸エステル、およびビス（ヒドロキシメチル）−トリシクロ［５．２．１．０2,6 ］−デカンのエチレンオキサイドおよび／あるいはプロピレンオキサイド１ないし３単位で延長された化合物のジアクリル酸エステルおよびジメタアクリル酸エステルを挙げることができる。
【００２３】
またＥＰ−Ａ−０２３５８２６に記載されているメタアクリル酸エステル、例えばトリグリコール酸−ビス［３（４）−メタアクリルオキシメチル−８（９）−トリシクロ［５．２．１．０2,6 ］デシルメチルエステル］も有用である。
【００２４】
自明のことであるが、モノマー混合物および／あるいはこれから製造される不飽和のポリマーも使用することができる。
【００２５】
（ｂ）成分としては、二価以上の官能基を有するモノマーのラジカル重合を誘発する開始剤、たとえば光開始剤あるいはいわゆる酸化還元系開始剤が適している。
【００２６】
光開始剤としては、たとえばカンフルキノンのようなα−ジケトンと第二あるいは第三アミンの組合せ、２、４、６−トリメチルベンゾイルジフェニル−ホスフィンオキサイドおよびビス−（２、６−ジクロル−ベンゾイル）−４−ｎ−プロピルフェニル−ホスフィンオキサイドのようなモノ−およびビス−アシルホスフィンオキサイドが有用である。しかしこれらの他に、ヨーロッパ特許公開明細書ＥＰ−Ａ−００７３４１３、ＥＰ−Ａ−０００７５０８、ＥＰ−Ａ−００４７９０２、ＥＰ−Ａ−００５７４７４およびＥＰ−Ａ−０１８４０９５に記載されている型の化合物も適している。
【００２７】
光開始剤の使用濃度は、材料の合計重量（ａ）＋（ｂ）＋（ｃ）＋（ｄ）に関して、好ましくは０．１ないし３重量パーセント、特に好ましくは０．１ないし３重量パーセントである。
【００２８】
酸化還元系開始剤としては、有機過酸化物といわゆる活性化剤の組合せが適している。この場合有機過酸化物として、特にラウロイルパーオキサイド、ベンゾイルパーオキサイド、ｐ−クロルベンゾイルパーオキサイドおよびｐ−メチルベンゾイルパーオキサイドを挙げることができる。
【００２９】
活性化剤としては、たとえばＵＳ−Ａ−３５４１０６８において公知のＮ、Ｎ−ビス−（ヒドロキシアルキル）−３、５−キシリジン、並びにＤＥ−Ａ−２６５８５３０において公知のＮ、Ｎ−ビス−（ヒドロキシアルキル）−３、５−ジ−ｔ−ブチルアニリン、特にＮ、Ｎ−ビス−（β−オキシブチル）−３、５−ジ−ｔ−ブチルアニリン並びにＮ、Ｎ−ビス−（ヒドロキシアルキル）−３、４、５−トリメチルアニリンのような芳香族第三アミンが有用である。
【００３０】
活性化剤として、さらに、ＤＥ−Ｂ−１４９５５２０に記載されているバルビタール酸およびバルビタール酸誘導体、並びにＥＰ−Ａ−００５９４５１に記載されているマロニルスルファミドも良好に使用することができる。好ましいマロニルスルファミドとして、２、６−ジメチル−４−イソブチルマロニルスルファミド、２、６−ジイソブチル−４−プロピルマロニルスルファミド、２、６−ジブチル−４−プロピルマロニルスルファミド、２、６−ジメチル−４−エチルマロニルスルファミド、並びに２、６−ジオクチル−４−イソブチルマロニルスルファミドを挙げることができる。
【００３１】
この場合重合をさらに加速するために、重金属化合物およびイオン化ハロゲンあるいは擬ハロゲンの存在下に重合を行うことが好ましい。重金属として銅、ハロゲン化物として塩化物イオンが特に有用である。重金属は可溶性有機化合物の形態で使用することが好ましい。同様にハロゲン化物イオンおよび擬ハロゲン化物イオンは可溶性塩の形態で、たとえば可溶性塩化水素酸アミン並びに第四塩化アンモニウム化合物の形態で使用することが好ましい。
【００３２】
本発明による重合可能な歯牙材料において（ｂ）成分として有機過酸化物および活性化剤からなる酸化還元系開始剤が使用される場合、過酸化物および活性剤は本発明による歯牙材料中において空間的に互いに分離した状態に維持されていて、歯牙材料使用直前に相互が均一に混合されることが好ましい。本発明による歯牙材料において（ｂ）成分として有機過酸化物、銅化合物、ハロゲン化物およびマロニルスルファミドが併用される場合は、有機過酸化物、マロニルスルファミドおよび銅化合物とハロゲン化物の組み合せ物の三つの要素に分けられて、それらが空間的に互いに分離した状態に維持されていることが重要である。たとえば有機過酸化物、重合可能なモノマー並びに充填剤を練り合わせて一つのペーストとし、他方上記のように残りの成分をそれぞれ別々に、少量の充填剤あるいは特に好ましくはシラン化硅酸のようなチキソトロピー・助剤、およびフタレートのような軟化剤と一緒に練り合わせて二つの別のペーストとするという方法を採用することができる。あるいはまた重合可能なモノマーを銅化合物／ハロゲン化物および充填剤と一緒に提供するという方法も可能である。本発明による歯牙材料が空間的に互いに分離した要素として提供されることによって、（ｄ）成分はこれらの分離した状態の要素それぞれに含有させることができる。
【００３３】
（ａ）成分の二価以上の官能基を有するアクリル酸エステルあるいはメタアクリル酸エステルおよび（ｂ）成分の開始剤系の他に、有機および／あるいは無機充填剤、顔料、染料、チクソトロピー−助剤、軟化剤およびその他の助剤が、全材料（ａ）＋（ｂ）＋（ｃ）＋（ｄ）の合計重量に関して８５重量パーセント以下の量において、含有されている。
【００３４】
無機充填剤として、たとえば石英、粉末ガラス、ＣａＦ2 あるいはＳｒＦ2 のような非水溶性フッ化物、シリカゲル、および硅酸、特に発熱性硅酸、あるいはこれらの顆粒物を挙げることができる。これらは歯牙材料中に、全材料（ａ）＋（ｂ）＋（ｃ）＋（ｄ）の合計重量に関して、４０ないし８５重量パーセント、特に５０ないし８０重量パーセント含有されていることが好ましい。ポリマー母体中に良好に混入することができるように、充填剤および必要に応じてレントゲン不透明化添加剤を疎水化することが好ましい。望ましい実施形態においては、使用される無機充填剤はすべて、好ましくはトリメトキシメタアクリルオキシプロピルシランを用いて、シラン化される。シランの使用量は、無機充填剤に関して、通常  ０．５ないし１０重量パーセント、好ましくは１ないし６重量パーセント、特に好ましくは２ないし５重量パーセントである。一般的な疎水化剤として、シラン、たとえばトリメトシメタアクリルオキシプロピルシランが使用される。無機充填剤の平均粒度は１５μｍ以下、特に８μｍ以下であることが好ましい。しかしながら平均粒度が３μｍ以下の充填剤を使用することが特に好ましい。
【００３５】
さらに充填剤として、予め着色されたポリメチルメタアクリレート粒子あるいはその他の粉末状有機重合体も有用である。材料の柔軟性を高めるために、可溶性有機ポリマーを有効に使用することもできる。これに対して、たとえばポリ酢酸ビニル、および塩化ビニル／酢酸ビニル、塩化ビニル／ビニルイソブチルエーテルおよび酢酸ビニル／マレイン酸ジブチルエーテルに基づくコポリマーが適している。補助的に添加される軟化剤としては、たとえばジブチルフタレート、ジオクチルフタレートおよびジノニルフタレートが適している。
【００３６】
本発明による材料は特に耐久充填材料、密閉材料、セメント、一時的充填材料、歯冠材料およびブリッジ材料として使用することができる。
【００３７】
本発明による重合可能なフッ化物放出歯牙材料は、良好な機械的特性（圧縮強度および屈曲強度）、硬化物質に対して良好な長期安定性および良好な美観を備えている。このフッ化物放出度は現在使用されているガラスイオノマーセメントのフッ化物放出度に匹敵し得る。
【００３８】
【発明の実施の形態】
実施例
第１シリーズ：  歯牙様着色した、従来の着色合成歯牙充填材料およびフッ化物放出着色合成歯牙充填材料の製造および試験
予備混合物の製造
ビス−アクリルオキシメチルトリシクロ（２．５．１．０2,6 ）−デカン７０重量部、２、２−ビス−４−（３−メタアクリルオキシプロポキシ）−フェニルプロパン（変性ビス−ＧＭＡ）３０重量部、シラン化された発熱性硅酸２４重量部、カンフル・キノン０．３重量部、Ｎ−ジメチルアミノエチルメタアクリレート３重量部およびＹＦ3 １１０重量部を混和して、予備混合物を製造する。
標準例
上記の予備混合物３．９ｇおよび歯似着色されたシラン化石英（粒面幅約３μｍ、平均粒度約１．５μｍ）６．１ｇを混和して、従来の均質なペースト状の歯牙充填材料を製造する。
【００３９】
実施例および比較例１
上記の予備混合物３．９ｇを、本発明によるペースト用にカリウムヘキサフルオロチタネート粉末１．６ｇと、比較ペースト用にフッ化ナトリウム粉末１．６ｇと、さらにそれぞれ歯似着色されたシラン化石英（平均粒度１．５μｍ）４．５ｇと混和し、均一なペースト状の歯牙充填材料を製造する。
【００４０】
比較例２
上記の予備混合物３．９ｇをフッ化ナトリウム粉末０．４ｇおよび歯似着色されたシラン化石英（平均粒度１．５μｍ）５．７ｇと混和し、均一なペースト状の歯牙充填材料を製造する。
【００４１】
標準例、本発明に対する実施例、および比較例１ないし２の歯似着色ペーストを、下記表１に示されている規定に従って、成形、硬化させることによって試験用粒子を造った。ついでこの試験用粒子を用いて圧縮強度、屈曲強度および乳白度の測定を行った。これらの測定結果は下記表１の通りである。
【００４２】
【表１】
0003958806.tif 000002
【００４３】
別の試験において標準例、本発明に対する実施例、比較例１および比較例２の歯似着色硬化合成物、並びに市販のガラスイオノマーセメントに対するフッ化物イオン放出度を調べた。この結果は下記表２の通りである。これはさらに図１にグラフで示されている。フッ化物イオンの放出は非常に多く、市販のガラスイオノマーセメントと比較し得る。
【００４４】
【表２】
0003958806.tif 000003
【００４５】
第２シリーズ：  従来の無着色合成歯牙充填材料およびフッ化物放出無着色合成歯牙充填材料の製造および試験
予備混合物の製造
ビス−アクリルオキシメチルトリシクロ（２．５．１．０2,6 ）−デカン７０重量部、２、２−ビス−４−（３−メタアクリルオキシプロポキシ）フェニルプロパン３０重量部、シラン化発熱性硅酸２４重量部、カンフルキノン０．３重量部、Ｎ−ジメチルアミノエチルメタアクリレート３重量部およびＹＦ3 １１０重量部を混和して、予備混合物を製造する。
【００４６】
合成ペーストの製造
表３に示されている量の予備混合物を、同様に表３に示されている量のフッ化物放出充填剤および無着色の石英と混和して、ペースト状の歯牙充填材料を製造する。この合成物について粘度調整を行う。
【００４７】
合成物の特性
表３は第２シリーズにおける実施例１および２と、標準例および比較例１ないし４に対する成分組成を表している。フッ化物放出充填剤の含有量および粘度（加工処理特性）が比較可能な範囲である場合、本発明による合成物は全充填剤に対して高い含有量を示す。充填剤の低含有量系と違って、このように充填剤が高含有量であることによって、プラスチック母体に起因する重合時の収縮を阻止することができる（表４参照）。そしてこれによって周辺部における隙間の形成を阻止することができる。
【００４８】
表４は、本発明による合成物が良好な機械的特性を有すると共に無着色状態においても良好な美観（＝低不透明度）を有することを示している。光沢がなく、生気のないフッ化ナトリウムを含有する材料（比較例２および３）と違って、本発明による材料は歯に類似する透明さと美観を備えている。
【００４９】
Ｋ．Ａｌｅｋｓｉｅｖａらは、特にＫ2 ＴｉＦ6 含有材料とＮａＦ含有材料を比較した場合、フッ化物放出成分としてのＮａＦは、  Ｋ2 ＴｉＦ6 に比べて、ＰＭＭＡ−義歯プラスチックの機械的数値が明らかに劣っていることを、驚きをもって報告している。予想に反して、二官能性（メタ）アクリレートを基本とする合成材料について反対の見地である。
【００５０】
表５は、加水分解試験（水中、１００℃において１０時間保持）において本発明による材料の表面硬度が、比較例の場合に比べて、明らかに上昇していることを示している（いわゆる後熱処理効果）。
【００５１】
表６は合成物のフッ化物放出度に関する一覧表である。図２はこれをグラフで表してものである。本発明による合成物を用いることによって、市販のガラスイオノマーセメント（たとえばＥＳＰＥ社のＫｅｔａｃ  Ｆｉｌ）と比較し得る程度のフッ化物放出効果を得ることができる。フッ化物放出充填剤としてＮａＦを使用した場合（比較例２参照）、確かに高フッ化物放出効果を得ることができるが、ＮａＦ含有材料は、機械的特性が劣ることおよび美観的特性が不備であることから（表３および４参照）、明らかに本発明による合成物に劣る。
【００５２】
これらに基づいて、本発明による調合材料は、下記の条件を良好に満たす歯科素材として定義づけることができ：
−ガラスイオノマーセメントに匹敵するフッ化物放出度
−良好な機械的特性
−良好な美観
−水性環境下における高安定性
従って本発明による調合材料は現技術水準を明らかに上回っている。
【００５３】
【表３】
0003958806.tif 000004
【００５４】
【表４】
0003958806.tif 000005
【００５５】
【表５】
0003958806.tif 000006
【００５６】
【表６】
0003958806.tif 000007
【図面の簡単な説明】
【図１】  第一シリーズにおける製品のフッ化物放出度に関するグラフである。
【図２】  第二シリーズにおける製品のフッ化物放出度に関するグラフである。
【図１】
0003958806.tif 000008
【図２】
0003958806.tif 000009